(57)【要約】本開示は、高いリチウムイオン伝導度を有する固体電解質材料を提供する。本開示による固体電解質材料は、骨格構造およびイオン伝導種を含む結晶構造を有し、骨格構造は、複数の多面体が頂点を共有して直線的に接続されてなる一次元鎖を含み、各複数の多面体は、少なくとも１種のカチオンおよび少なくとも１種のアニオンを含む。
2020137355.tif 000002
【特許請求の範囲】
【請求項１】
骨格構造およびイオン伝導種を含む結晶構造を有し、
前記骨格構造は、複数の多面体が頂点を共有して直線的に接続されてなる一次元鎖を含み、
各前記複数の多面体 は、少なくとも１種のカチオンおよび少なくとも１種のアニオンを含む、
固体電解質材料。
【請求項２】
前記多面体は、八面体である、
請求項１に記載の固体電解質材料。
【請求項３】
前記頂点に配置されている元素は、１種のアニオンである、
請求項１または２に記載の固体電解質材料。
【請求項４】
前記多面体は、２種以上のアニオンを含む、
請求項１から３のいずれか一項に記載の固体電解質材料。
【請求項５】
前記多面体は、Ｎｂ、Ｔａ、およびＰからなる群より選択される少なくとも１種のカチオンと、Ｏ、Ｆ、Ｃｌ、Ｂｒ、およびＩからなる群より選択される少なくとも１種のアニオンとからなる、
請求項１から４のいずれか一項に記載の固体電解質材料。
【請求項６】
前記イオン伝導種は、リチウムイオンである、
請求項１から５のいずれか一項に記載の固体電解質材料。
【請求項７】
正極、
負極、および
前記正極および前記負極の間に配置されている電解質層、を備え、
前記正極、前記負極、および前記電解質層からなる群より選択される少なくとも１つは、請求項１から６のいずれか一項に記載の固体電解質材料を含有する、
電池。
【発明の詳細な説明】
【技術分野】
【０００１】
本開示は、固体電解質材料およびそれを用いた電池に関する。
【背景技術】
【０００２】
特許文献１は、硫化物固体電解質が用いられた全固体電池を開示している。特許文献２は、インジウムを含むハロゲン化物固体電解質が用いられた全固体電池を開示している。
【先行技術文献】
【特許文献】
【０００３】
【特許文献１】特開２０１１−１２９３１２号公報
【特許文献２】特開２００６−２４４７３４号公報
【非特許文献１】Ｙ．  Ｌｉ，  Ｃ．  Ｗａｎｇ，  Ｈ．  Ｘｉｅ，  Ｊ．  Ｃｈｅｎｇ  ａｎｄ  Ｊ．  Ｂ．  Ｇｏｏｄｅｎｏｕｇｈ，  Ｅｌｅｃｔｒｏｃｈｅｍ．  Ｃｏｍｍｕｎ．，  ２０１１，  １３，  １２８９−１２９２．
【非特許文献２】Ｈ．  Ｃｈｅｎ，  Ｌ．  Ｌ．  Ｗｏｎｇ  ａｎｄ  Ｓ．  Ａｄａｍｓ，  Ａｃｔａ  Ｃｒｙｓｔａｌｌｏｇｒ．，  Ｓｅｃｔ．  Ｂ：  Ｓｔｒｕｃｔ．  Ｓｃｉ．，  Ｃｒｙｓｔ．  Ｅｎｇ．  Ｍａｔｅｒ．，  ２０１９，  ７５，  １８−３３．
【発明の概要】
【発明が解決しようとする課題】
【０００４】
本開示の目的は、高いリチウムイオン伝導度を有する固体電解質材料を提供する。
【課題を解決するための手段】
【０００５】
本開示の固体電解質材料は、骨格構造およびイオン伝導種を含む結晶構造を有し、前記骨格構造は、複数の多面体が頂点を共有して直線的に接続されてなる一次元鎖を含み、各前記複数の多面体は、少なくとも１種のカチオンおよび少なくとも１種のアニオンを含む。
【発明の効果】
【０００６】
本開示は、高いイオン伝導度を有する固体電解質材料を提供する。
【図面の簡単な説明】
【０００７】
【図１】図１は、第２実施形態による電池１０００の断面図を示す。
【図２】図２は、固体電解質材料のイオン伝導度を評価するために用いられる加圧成形ダイス３００の模式図を示す。
【図３】図３は、ＬｉＮｂＯＣｌ４により表される組成を有する固体電解質材料の結晶構造を示す。
【図４】図４は、図３における結晶構造をａ軸方向から見た構造を示す。
【図５】図５は、実施例１による固体電解質材料に対して、図３に示される結晶構造を用いてリートベルト解析を行った結果を示す。
【図６】図６は、比較例２による固体電解質材料の結晶構造を示す。
【発明を実施するための形態】
【０００８】
以下、本開示の実施形態が、図面を参照しながら説明される。
【０００９】
（第１実施形態）
第１実施形態による固体電解質材料は、骨格構造およびイオン伝導種を含む結晶構造を有する。骨格構造は、複数の多面体が頂点を共有して直線的に接続されてなる一次元鎖を含む。各複数の多面体は、少なくとも１種のカチオンおよび少なくとも１種のアニオンを含む。
【００１０】
第１実施形態による固体電解質材料は、高いイオン伝導度を有する。このため、第１実施形態による固体電解質材料は、充放電特性に優れた電池を得るために用いられ得る。当該電池の例は、全固体二次電池である。
【００１１】
１つの多面体は、１つのカチオンと、当該カチオンに結合している全てのアニオンから形成される。カチオンは多面体の内部に配置され、アニオンは多面体の頂点に配置されている。カチオンおよびアニオン間の距離が、当該カチオンおよび当該アニオンの原子半径の和の１．２倍より小さければ、当該カチオンは当該アニオンと結合しているとみなせる。
【００１２】
本開示における一次元鎖とは、複数の多面体が互いに頂点を共有して、直線的に接続された構造をいう。以下、当該頂点に配置されているアニオンは、共有アニオンとも呼ばれる。
【００１３】
固体電解質材料の骨格構造が一次元鎖からなることにより、結晶構造の充填率（すなわち、結晶構造全体に対する構成元素の体積割合）が低くなる。これは、一次元鎖からなる骨格構造においては、二次元鎖または三次元鎖からなる骨格構造と比較して、ある多面体を構成する原子と別の多面体を構成する原子との距離が大きくなるためである。低い充填率を有する結晶構造においては、イオン伝導種のイオン伝導を阻害する原子が少ない。すなわち、イオン伝導種のイオン伝導パスが大きい。さらに、イオン伝導種と骨格構造を構成するアニオンとの距離が大きいため、イオン伝導種およびアニオン間の静電相互作用が小さい。これらの結果、固体電解質材料のイオン伝導度が高くなる。
【００１４】
複数の多面体が頂点を共有している場合、面または辺を共有している場合よりも、多面体間の空隙が大きくなる。すなわち、結晶構造の充填率が低くなる。これにより、イオン伝導種の伝導パスが広くなり、固体電解質材料のイオン伝導度がより高くなる。
【００１５】
共有アニオンは、１種であってもよく、あるいは２種以上であってもよい。共有アニオンが１種であれば、カチオンと各共有アニオンとの結合距離が同程度になる。その結果、多面体の歪みが小さくなり、多面体が正多面体に近い形状となる。これにより、多面体がより安定に存在しうる。
【００１６】
第１実施形態による固体電解質材料には、硫黄が含まれないことが望ましい。硫黄を含有しない固体電解質材料は、大気に曝露されても、硫化水素が発生しないので、安全性に優れる。特許文献１に開示された硫化物固体電解質は、大気に曝露されると、硫化水素が発生し得ることに留意せよ。
【００１７】
多面体は、四面体であってもよく、あるいは八面体であってもよい。このような多面体は、一次元鎖を形成しやすい。
【００１８】
歪みの少ない一次元鎖を形成するために、多面体は、八面体であってもよい。
【００１９】
多面体を構成するアニオンは１種であってもよく、あるいは２種以上であってもよい。多面体が２種以上のアニオンを含む場合、多面体が多様な形状を実現できる。その結果、固体電解質材料の安定性およびイオン伝導度が向上し得る。共有アニオンが１種であり、かつ共有アニオン以外のアニオンが共有アニオンとは異なるアニオンである場合、多面体は正多面体に近い形状となり、固体電解質材料の安定性が向上する。共有アニオンが２種以上である場合、  多面体は正多面体が歪んだような形状となる。その結果、固体電解質材料の安定性は低下し得るが、上記歪みにより、結晶構造の充填率が低くなり得る。これらにより、固体電解質材料が高いイオン伝導度を有する。
【００２０】
多面体は、Ｎｂ、Ｔａ、およびＰからなる群より選択される少なくとも１種のカチオンと、Ｏ、Ｆ、Ｃｌ、Ｂｒ、およびＩからなる群より選択される少なくとも１種のアニオンとからなっていてもよい。このような多面体からなる固体電解質材料は、高いイオン伝導度を有する。
【００２１】
イオン伝導種は、リチウムイオンであってもよい。リチウムイオンは、イオン半径が小さいため、結晶中を伝導しやすい。
【００２２】
第１実施形態による固体電解質材料の形状は、限定されない。当該形状の例は、針状、球状、または楕円球状である。第１実施形態による固体電解質材料は、粒子であってもよい。第１実施形態による固体電解質材料は、ペレットまたは板の形状を有するように形成されてもよい。
【００２３】
例えば、第１実施形態による固体電解質材料の形状が粒子状（例えば、球状）である場合、当該固体電解質材料は、０．１μｍ以上１００μｍ以下のメジアン径を有していてもよく、望ましくは、０．５μｍ以上１０μｍ以下のメジアン径を有していてもよい。これにより、第１実施形態による固体電解質材料は、より高いイオン伝導性を有する。さらに、第１実施形態による固体電解質材料および他の材料が良好に分散し得る。
【００２４】
第１実施形態による固体電解質材料および活物質を良好に分散させるために、第１実施形態による固体電解質材料は、活物質よりも小さいメジアン径を有していてもよい。
【００２５】
第１実施形態による固体電解質材料は、異なる結晶相をさらに含有していてもよい。
【００２６】
固体電解質材料の結晶構造は、リートベルト解析によって評価される  。リートベルト解析とは、主に、Ｘ線回折法によって得られたＸ線回折パターンの回折ピーク角度と強度に基づいて、対象試料の結晶構造を決定する方法である。リートベルト法は、例えば、「粉末Ｘ線解析の実際、第二版（朝倉書店、中井泉、泉富士夫編集）」の７章、８章、および９章に記載されている方法を用いる。具体的には、解析対象の固体電解質材料について、θ−２θ法により、回折角２θが１０°以上８０°以下である範囲でＸ線回折パターンが測定される。得られたＸ線回折パターンに対して、ＲＩＥＴＡＮ−２０００プログラムが使用され、リートベルト解析が行われる。解析結果の信頼性は、例えばＲｗｐ値に基づいて評価される。
【００２７】
＜固体電解質材料の製造方法＞
第１実施形態による固体電解質材料は、例えば、下記の方法により、製造される。
【００２８】
目的の組成を有するように、原料粉が混合される。原料粉の例は、ハロゲン化物、酸化物、水酸化物、または酸ハロゲン化物である。合成プロセスにおいて生じ得る組成変化を相殺するように、あらかじめ調整されたモル比で原料粉は混合されてもよい。
【００２９】
原料粉を遊星型ボールミルのような混合装置内でメカノケミカル的に（すなわち、メカノケミカルミリングの方法を用いて）互いに反応させ、反応物を得る。
【００３０】
このようにして、第１実施形態による固体電解質材料が得られる。
【００３１】
（第２実施形態）
以下、第２実施形態が説明される。第１実施形態において説明された事項は、適宜、省略される。
【００３２】
第２実施形態による電池は、正極、電解質層、および負極を備える。電解質層は、正極および負極の間に配置されている。
【００３３】
正極、電解質層、および負極からなる群より選択される少なくとも１つは、第１実施形態による固体電解質材料を含有する。第２実施形態による電池は、第１実施形態による固体電解質材料を含有するため、高い充放電特性を有する。
【００３４】
以下、第２実施形態による電池の具体例が説明される。
【００３５】
図１は、第２実施形態による電池１０００の断面図を示す。
【００３６】
電池１０００は、正極２０１、電解質層２０２、および負極２０３を備える。電解質層２０２は、正極２０１および負極２０３の間に配置されている。
【００３７】
正極２０１は、正極活物質粒子２０４および固体電解質粒子１００を含有する。
【００３８】
電解質層２０２は、電解質材料（例えば、固体電解質材料）を含有する。
【００３９】
負極２０３は、負極活物質粒子２０５および固体電解質粒子１００を含有する。
【００４０】
固体電解質粒子１００は、第１実施形態による固体電解質材料からなる粒子、または、第１実施形態による固体電解質材料を主たる成分として含有する粒子である。第１実施形態による固体電解質材料を主たる成分として含有する粒子とは、最も多く含まれる成分が第１実施形態による固体電解質材料である粒子を意味する。
【００４１】
正極２０１は、金属イオン（例えば、リチウムイオン）を吸蔵および放出可能な材料を含有する。当該材料は、例えば、正極活物質（例えば、正極活物質粒子２０４）である。
【００４２】
正極活物質の例は、リチウム含有遷移金属酸化物、遷移金属フッ化物、ポリアニオン、フッ素化ポリアニオン材料、遷移金属硫化物、遷移金属オキシフッ化物、遷移金属オキシ硫化物、または遷移金属オキシ窒化物である。リチウム含有遷移金属酸化物の例は、Ｌｉ（ＮｉＣｏＡｌ）Ｏ２、ＬｉＣｏＯ２、またはＬｉ（ＮｉＣｏＭｎ）Ｏ２である。
【００４３】
正極活物質粒子２０４は、０．１μｍ以上１００μｍ以下のメジアン径を有していてもよい。正極活物質粒子２０４が０．１μｍ以上のメジアン径を有する場合、正極において、正極活物質粒子２０４および固体電解質粒子１００が良好に分散し得る。これにより、電池の充放電特性が向上する。正極活物質粒子２０４が１００μｍ以下のメジアン径を有する場合、正極活物質粒子２０４内のリチウム拡散速度が向上する。これにより、電池が高出力で動作し得る。
【００４４】
正極活物質粒子２０４は、固体電解質粒子１００よりも大きいメジアン径を有していてもよい。これにより、正極活物質粒子２０４および固体電解質粒子１００が良好に分散し得る。
【００４５】
電池のエネルギー密度および出力の観点から、正極２０１において、正極活物質粒子２０４の体積および固体電解質粒子１００の体積の合計に対する正極活物質粒子２０４の体積の比は、０．３０以上０．９５以下であってもよい。
【００４６】
電池のエネルギー密度および出力の観点から、正極２０１は、１０μｍ以上５００μｍ以下の厚みを有していてもよい。
【００４７】
電解質層２０２は、電解質材料を含有する。当該電解質材料は、例えば、固体電解質材料である。電解質層２０２は、固体電解質層であってもよい。
【００４８】
電解質層２０２は、第１実施形態による固体電解質材料のみから構成されていてもよい。
【００４９】
第１実施形態による固体電解質材料とは異なる固体電解質材料のみから構成されていてもよい。第１実施形態による固体電解質材料とは異なる固体電解質材料の例は、Ｌｉ２ＭｇＸ’４、Ｌｉ２ＦｅＸ’４、Ｌｉ（Ａｌ，Ｇａ，Ｉｎ）Ｘ’４、Ｌｉ３（Ａｌ，Ｇａ，Ｉｎ）Ｘ’６、またはＬｉＩである。ここで、Ｘ’は、Ｆ、Ｃｌ、Ｂｒ、およびＩからなる群より選択される少なくとも１種の元素である。
【００５０】
以下、第１実施形態による固体電解質材料は、第１固体電解質材料と呼ばれる。第１実施形態による固体電解質材料とは異なる固体電解質材料は、第２固体電解質材料と呼ばれる。
【００５１】
電解質層２０２は、第１固体電解質材料だけでなく、第２固体電解質材料をも含有していてもよい。電解質層２０２において、第１固体電解質材料および第２固体電解質材料は、均一に分散していてもよい。
【００５２】
第１固体電解質材料からなる層および第２固体電解質材料からなる層が、電池１０００の積層方向に沿って積層されていてもよい。
【００５３】
電解質層２０２は、１μｍ以上１０００μｍ以下の厚みを有していてもよい。電解質層２０２が１μｍ以上の厚みを有する場合、正極２０１および負極２０３が短絡しにくくなる。電解質層２０２が１０００μｍ以下の厚みを有する場合、電池が高出力で動作し得る。
【００５４】
負極２０３は、金属イオン（例えば、リチウムイオン）を吸蔵および放出可能な材料を含有する。当該材料は、例えば、負極活物質（例えば、負極活物質粒子２０５）である。
【００５５】
負極活物質の例は、金属材料、炭素材料、酸化物、窒化物、錫化合物、または珪素化合物である。金属材料は、単体の金属であってもよく、あるいは合金であってもよい。金属材料の例は、リチウム金属またはリチウム合金である。炭素材料の例は、天然黒鉛、コークス、黒鉛化途上炭素、炭素繊維、球状炭素、人造黒鉛、または非晶質炭素である。容量密度の観点から、負極活物質の好適な例は、珪素（すなわち、Ｓｉ）、錫（すなわち、Ｓｎ）、珪素化合物、または錫化合物である。
【００５６】
負極活物質粒子２０５は、０．１μｍ以上１００μｍ以下のメジアン径を有していてもよい。負極活物質粒子２０５が０．１μｍ以上のメジアン径を有する場合、負極２０３において、負極活物質粒子２０５および固体電解質粒子１００が良好に分散し得る。これにより、電池の充放電特性が向上する。負極活物質粒子２０５が１００μｍ以下のメジアン径を有する場合、負極活物質粒子２０５内のリチウム拡散速度が向上する。これにより、電池が高出力で動作し得る。
【００５７】
負極活物質粒子２０５は、固体電解質粒子１００よりも大きいメジアン径を有していてもよい。これにより、負極活物質粒子２０５および固体電解質粒子１００が良好に分散し得る。
【００５８】
電池のエネルギー密度および出力の観点から、負極２０３において、負極活物質粒子２０５の体積および固体電解質粒子１００の体積の合計に対する負極活物質粒子２０５の体積の比は、０．３０以上０．９５以下であってもよい。
【００５９】
電池のエネルギー密度および出力の観点から、負極２０３は、１０μｍ以上５００μｍ以下の厚みを有していてもよい。
【００６０】
正極２０１、電解質層２０２、および負極２０３からなる群より選択される少なくとも１つは、イオン伝導性、化学的安定性、および電気化学的安定性を高める目的で、第２固体電解質材料を含有していてもよい。
【００６１】
第２固体電解質材料は、硫化物固体電解質であってもよい。
【００６２】
硫化物固体電解質の例は、Ｌｉ２Ｓ−Ｐ２Ｓ５、Ｌｉ２Ｓ−ＳｉＳ２、Ｌｉ２Ｓ−Ｂ２Ｓ３、Ｌｉ２Ｓ−ＧｅＳ２、Ｌｉ３．２５Ｇｅ０．２５Ｐ０．７５Ｓ４、またはＬｉ１０ＧｅＰ２Ｓ１２である。
【００６３】
第２固体電解質材料は、酸化物固体電解質であってもよい。
【００６４】
酸化物固体電解質の例は、
（ｉ）ＬｉＴｉ２（ＰＯ４）３またはその元素置換体のようなＮＡＳＩＣＯＮ型固体電解質、
（ｉｉ）（ＬａＬｉ）ＴｉＯ３のようなペロブスカイト型固体電解質、
（ｉｉｉ）Ｌｉ１４ＺｎＧｅ４Ｏ１６、Ｌｉ４ＳｉＯ４、ＬｉＧｅＯ４またはその元素置換体のようなＬＩＳＩＣＯＮ型固体電解質、
（ｉｖ）Ｌｉ７Ｌａ３Ｚｒ２Ｏ１２またはその元素置換体のようなガーネット型固体電解質、または
（ｖ）Ｌｉ３ＰＯ４またはそのＮ置換体
である。
【００６５】
第２固体電解質材料は、有機ポリマー固体電解質であってもよい。
【００６６】
有機ポリマー固体電解質の例は、高分子化合物およびリチウム塩の化合物である。高分子化合物はエチレンオキシド構造を有していてもよい。エチレンオキシド構造を有する高分子化合物は、リチウム塩を多く含有できるため、イオン導電率をより高めることができる。
【００６７】
リチウム塩の例は、ＬｉＰＦ６、ＬｉＢＦ４、ＬｉＳｂＦ６、ＬｉＡｓＦ６、ＬｉＳＯ３ＣＦ３、ＬｉＮ（ＳＯ２ＣＦ３）２、ＬｉＮ（ＳＯ２Ｃ２Ｆ５）２、ＬｉＮ（ＳＯ２ＣＦ３）（ＳＯ２Ｃ４Ｆ９）、またはＬｉＣ（ＳＯ２ＣＦ３）３である。これらから選択される１種のリチウム塩が単独で使用されてもよい。あるいは、これらから選択される２種以上のリチウム塩の混合物が使用されてもよい。
【００６８】
正極２０１、電解質層２０２、および負極２０３からなる群より選択される少なくとも１つは、リチウムイオンの授受を容易にし、電池の出力特性を向上する目的で、非水電解質液、ゲル電解質、またはイオン液体を含有していていもよい。
【００６９】
非水電解液は、非水溶媒および当該非水溶媒に溶けたリチウム塩を含む。非水溶媒の例は、環状炭酸エステル溶媒、鎖状炭酸エステル溶媒、環状エーテル溶媒、鎖状エーテル溶媒、環状エステル溶媒、鎖状エステル溶媒、またはフッ素溶媒である。環状炭酸エステル溶媒の例は、エチレンカーボネート、プロピレンカーボネート、またはブチレンカーボネートである。鎖状炭酸エステル溶媒の例は、ジメチルカーボネート、エチルメチルカーボネート、またはジエチルカーボネートである。環状エーテル溶媒の例は、テトラヒドロフラン、１，４−ジオキサン、または１，３−ジオキソランである。鎖状エーテル溶媒の例は、１，２−ジメトキシエタンまたは１，２−ジエトキシエタンである。環状エステル溶媒の例は、γ−ブチロラクトンである。鎖状エステル溶媒の例は、酢酸メチルである。フッ素溶媒の例は、フルオロエチレンカーボネート、フルオロプロピオン酸メチル、フルオロベンゼン、フルオロエチルメチルカーボネート、またはフルオロジメチレンカーボネートである。これらから選択される１種の非水溶媒が単独で使用されてもよい。あるいは、これらから選択される２種以上の非水溶媒の混合物が使用されてもよい。
【００７０】
リチウム塩の例は、ＬｉＰＦ６、ＬｉＢＦ４、ＬｉＳｂＦ６、ＬｉＡｓＦ６、ＬｉＳＯ３ＣＦ３、ＬｉＮ（ＳＯ２ＣＦ３）２、ＬｉＮ（ＳＯ２Ｃ２Ｆ５）２、ＬｉＮ（ＳＯ２ＣＦ３）（ＳＯ２Ｃ４Ｆ９）、またはＬｉＣ（ＳＯ２ＣＦ３）３である。これらから選択される１種のリチウム塩が単独で使用されてもよい。あるいは、これらから選択される２種以上のリチウム塩の混合物が使用されてもよい。リチウム塩の濃度は、例えば、０．５ｍｏｌ／リットル以上２ｍｏｌ／リットル以下である。
【００７１】
ゲル電解質として、非水電解液を含侵させたポリマー材料が使用され得る。ポリマー材料の例は、ポリエチレンオキシド、ポリアクリルニトリル、ポリフッ化ビニリデン、ポリメチルメタクリレート、またはエチレンオキシド結合を有するポリマーである。
【００７２】
イオン液体に含まれるカチオンの例は、
（ｉ）テトラアルキルアンモニウムまたはテトラアルキルホスホニウムのような脂肪族鎖状４級塩類、
（ｉｉ）ピロリジニウム類、モルホリニウム類、イミダゾリニウム類、テトラヒドロピリミジニウム類、ピペラジニウム類、またはピペリジニウム類のような脂肪族環状アンモニウム、または
（ｉｉｉ）ピリジニウム類またはイミダゾリウム類のような含窒ヘテロ環芳香族カチオン
である。
【００７３】
イオン液体に含まれるアニオンの例は、ＰＦ６−、ＢＦ４−、ＳｂＦ６−−、ＡｓＦ６−、ＳＯ３ＣＦ３−、Ｎ（ＳＯ２ＣＦ３）２−、Ｎ（ＳＯ２Ｃ２Ｆ５）２−、Ｎ（ＳＯ２ＣＦ３）（ＳＯ２Ｃ４Ｆ９）−、またはＣ（ＳＯ２ＣＦ３）３−である。
【００７４】
イオン液体はリチウム塩を含有してもよい。
【００７５】
正極２０１、電解質層２０２、および負極２０３からなる群より選択される少なくとも１つは、粒子同士の密着性を向上する目的で、結着剤を含有していていもよい。
【００７６】
結着剤の例は、ポリフッ化ビニリデン、ポリテトラフルオロエチレン、ポリエチレン、ポリプロピレン、アラミド樹脂、ポリアミド、ポリイミド、ポリアミドイミド、ポリアクリルニトリル、ポリアクリル酸、ポリアクリル酸メチルエステル、ポリアクリル酸エチルエステル、ポリアクリル酸ヘキシルエステル、ポリメタクリル酸、ポリメタクリル酸メチルエステル、ポリメタクリル酸エチルエステル、ポリメタクリル酸ヘキシルエステル、ポリ酢酸ビニル、ポリビニルピロリドン、ポリエーテル、ポリエーテルサルフォン、ヘキサフルオロポリプロピレン、スチレンブタジエンゴム、またはカルボキシメチルセルロースである。共重合体もまた、結着剤として使用され得る。このような結着剤の例は、テトラフルオロエチレン、ヘキサフルオロエチレン、ヘキサフルオロプロピレン、パーフルオロアルキルビニルエーテル、フッ化ビニリデン、クロロトリフルオロエチレン、エチレン、プロピレン、ペンタフルオロプロピレン、フルオロメチルビニルエーテル、アクリル酸、およびヘキサジエンから選択される２種以上の材料の共重合体である。これらから選択された２種以上の材料の混合物が、結着剤として使用されてもよい。
【００７７】
正極２０１および負極２０３のうちの少なくとも一方は、電子伝導性を高める目的で、導電助剤を含有していていもよい。
【００７８】
導電助剤の例は、
（ｉ）天然黒鉛または人造黒鉛のようなグラファイト類、
（ｉｉ）アセチレンブラックまたはケッチェンブラックのようなカーボンブラック類、
（ｉｉｉ）炭素繊維または金属繊維のような導電性繊維類、
（ｉｖ）フッ化カーボン、
（ｖ）アルミニウムのような金属粉末類、
（ｖｉ）酸化亜鉛またはチタン酸カリウムのような導電性ウィスカー類、
（ｖｉｉ）酸化チタンのような導電性金属酸化物、または
（ｖｉｉｉ）ポリアニリン、ポリピロール、またはポリチオフェンのような導電性高分子化合物
である。低コスト化のために、上記（ｉ）または（ｉｉ）の導電助剤が使用されてもよい。
【００７９】
なお、第２実施形態による電池の形状の例は、コイン型、円筒型、角型、シート型、ボタン型、扁平型、または積層型である。
【００８０】
（実施例）
以下、実施例を参照しながら、本開示がより詳細に説明される。
【００８１】
（実施例１）
［固体電解質材料の作製］
−３０℃以下の露点を有するドライ雰囲気中で、原料粉としてＬｉＣｌおよびＮｂＯＣｌ３が、１：１のＬｉＣｌ：ＮｂＯＣｌ３モル比となるように用意された。これらの材料は乳鉢中で粉砕して混合され、混合粉が得られた。得られた混合粉は、遊星型ボールミルを用い、２４時間、６００ｒｐｍでミリング処理された。このようにして、実施例１による固体電解質材料の粉末が得られた。実施例１による固体電解質材料は、ＬｉＮｂＯＣｌ４により表される組成を有していた。
【００８２】
［イオン伝導度の評価］
図２は、固体電解質材料のイオン伝導度を評価するために用いられた加圧成形ダイス３００の模式図を示す。
【００８３】
加圧成形ダイス３００は、パンチ上部３０１、枠型３０２、およびパンチ下部３０３を具備していた。枠型３０２は、絶縁性のポリカーボネートから形成されていた。パンチ上部３０１およびパンチ下部３０３は、電子伝導性のステンレスから形成されていた。
【００８４】
図２に示される加圧成形ダイス３００を用いて、下記の方法により、固体電解質材料のイオン伝導度が測定された。
【００８５】
−３０℃以下の露点を有するドライ雰囲気中で、実施例１による固体電解質材料の粉末（すなわち、図２において固体電解質材料の粉末１０１）が加圧成形ダイス３００の内部に充填された。実施例１による固体電解質材料に、パンチ上部３０１およびパンチ下部３０３を用いて、４００ＭＰａの圧力が印加された。
【００８６】
圧力が印加されたまま、パンチ上部３０１およびパンチ下部３０３は、周波数応答アナライザが搭載されたポテンショスタット（Ｐｒｉｎｃｅｔｏｎ  Ａｐｐｌｉｅｄ  Ｒｅｓｅａｒｃｈ社、ＶｅｒｓａＳＴＡＴ４）に接続された。パンチ上部３０１は、作用極および電位測定用端子に接続された。パンチ下部３０３は、対極及び作用極に接続された。実施例１による固体電解質材料のイオン伝導度は、電気化学的インピーダンス測定法により測定された。
【００８７】
その結果、２５℃で測定されたイオン伝導度は、５．７ｍＳ／ｃｍであった。
【００８８】
［Ｘ線回折］
実施例１による固体電解質材料に対し、Ｘ線回折測定が行われた。測定には、Ｘ線回折装置（ＲＩＧＡＫＵ社、ＭｉｎｉＦｌｅｘ６００）が用いられた。−４５℃以下の露点を有するドライ雰囲気中で、実施例１による固体電解質材料のＸ線回折パターンが測定された。Ｘ線源として、Ｃｕ−Ｋα線が用いられた。すなわち、Ｃｕ−Ｋα線（波長１．５４０５Åおよび１．５４４４Å）をＸ線として用いて、θ−２θ法によりＸ線回折パターンが測定された。測定結果は、「実測パターン」として図５に示される。
【００８９】
［リートベルト解析］
実施例１による固体電解質材料に対して、図３および図４に示される結晶構造を用いてリートベルト解析を行った。解析結果は、「シミュレーションパターン」として実線により図５に示される。図３の結晶構造から計算されたピーク位置と実施例１による固体電解質材料のＸ線回折パターンはほぼ一致していた。Ｒｗｐ値は４．７６であった。これは、例えば非特許文献１を参照すると、十分に低い値といえる。したがって、実施例１による固体電解質材料は、図３および図４に示される結晶構造を有する。すなわち、実施例１による固体電解質材料は、骨格構造およびイオン伝導種を有し、当該骨格構造は、複数の多面体が頂点を共有して直線的に接続されてなる一次元鎖からなっていた。図５における最も下のラインは、実測値と計算値の回折強度の差を表している。当該回折強度の差が小さいことは、解析結果の信頼性が高いことを裏付けている。
【００９０】
（比較例１）
−６０℃以下の露点を有するアルゴン雰囲気中で、実施例１による固体電解質材料が、３００℃で３時間加熱処理された。このようにして、比較例１による固体電解質材料の粉末が得られた。
【００９１】
比較例１による固体電解質材料のイオン伝導度が、実施例１と同様に測定された。その結果、イオン伝導度は、１．６×１０−４ｍＳ／ｃｍであった。
【００９２】
比較例１による固体電解質材料に対して、実施例１による固体電解質材料の結晶構造を用いて、リートベルト解析を行った。その結果、Ｒｗｐ値は２８．４であった。Ｒｗｐ値が大きいため、同様の結晶構造とみなすことができない。すなわち、比較例１による固体電解質材料は、図３および図４に示されるような一次元鎖構造を有していないと考えられる。
【００９３】
［活性化エネルギーの評価］
非特許文献２に記載されている手法を用いて、実施例１による固体電解質材料の活性化エネルギーが算出された。算出された値は、表１に示される。
【００９４】
実施例２〜６の固体電解質材料の結晶構造は以下のようにして得られた。
【００９５】
（実施例２）
実施例１による固体電解質材料の結晶構造において、ＣｌがＦに元素置換された。次いで、第一原理計算により結晶構造が最適化された。第一原理計算は、密度汎関数理論に基づき、ＰＡＷ（Ｐｒｏｊｅｃｔｏｒ  Ａｕｇｍｅｎｔｅｄ  Ｗａｖｅ）法により行われた。結晶構造の最適化において、電子間の相互作用である交換相関項を表現する電子密度の記述には、ＧＧＡ−ＰＢＥ  が用いられた。ＧＧＡは、一般化勾配近似（Ｇｅｎｅｒａｌｉｚｅｄ  Ｇｒａｄｉｅｎｔ  Ａｐｐｒｏｘｉｍａｔｉｏｎ）を表す。ＰＢＥは、Ｐｅｒｄｅｗ−Ｂｕｒｋｅ−Ｅｒｎｚｅｒｈｏｆを表す。
【００９６】
（実施例３）
実施例１による固体電解質材料の結晶構造において、ＣｌがＢｒに元素置換された。次いで、第一原理計算により結晶構造が最適化された。第一原理計算は、実施例２と同様の条件で実施された。
【００９７】
（実施例４）
実施例１による固体電解質材料の結晶構造において、ＣｌがＩに元素置換された。次いで、第一原理計算により結晶構造が最適化された。第一原理計算は、実施例２と同様の条件で実施された。
【００９８】
（実施例５）
実施例１による固体電解質材料の結晶構造において、ＮｂがＴａに元素置換された。次いで、第一原理計算により、結晶構造が最適化された。第一原理計算は、実施例２と同様の条件で実施された。
【００９９】
（実施例６）
実施例１による固体電解質材料の結晶構造において、ＮｂがＰに元素置換された。次いで、第一原理計算により結晶構造が最適化された。第一原理計算は、実施例２と同様の条件で実施された。
【０１００】
実施例２〜６による固体電解質材料の活性化エネルギーは、実施例１と同様にして算出された。算出された値は、表１に示される。
【０１０１】
（比較例２）
第一原理計算データベースＭａｔｅｒｉａｌｓ  ＰｒｏｊｅｃｔからＬｉ２ＮｂＯＦ５の結晶構造（ｍｐ−７５５５０５）が得られた。当該結晶構造において、ＦがＣｌに元素置換された後、第一原理計算により結晶構造が最適化された。第一原理計算は、実施例２と同様の条件で実施された。最適化された結晶構造に対し、実施例１と同様にして活性化エネルギーが算出された。最適化された結晶構造は、図６に示される。図６から明らかなように、多面体同士は頂点を共有していなかった。さらに、複数の多面体は、一次元鎖を形成していなかった。比較例２による固体電解質材料の活性化エネルギーの値は、表１に示される。
【０１０２】
表１において、「一次元の活性化エネルギー」とは、「一次元伝導パスに対する活性化エネルギー」を意味する。「二次元」または「三次元」についても同様である。
【０１０３】
【表１】
2020137355.tif 000003
【０１０４】
（考察）
表１から明らかなように、一次元鎖からなる骨格構造を有する実施例１〜６による固体電解質材料においては、特に一次元の活性化エネルギーが低い。このため、実施例１〜６による固体電解質材料は高いイオン伝導度を有する。
【０１０５】
実施例１を比較例２と比較すると明らかなように、同一の構成元素を有していても、一次元鎖を有していなければ、活性化エネルギーが高くなる。
【０１０６】
実施例１〜６による固体電解質材料の二次元伝導パスおよび三次元伝導パスにおいては、イオン伝導種が一次元鎖間を通り抜ける必要があるため、二次元および三次元の活性化エネルギーは一次元の活性化エネルギーよりも高くなる。しかし、一次元鎖を有しない比較例２による固体電解質材料よりも低い二次元および三次元の活性化エネルギーを有する。これは、実施例１〜６による固体電解質材料においては、多面体が頂点を共有して直線的に接続されていることにより、結晶構造の充填率が低く、イオン伝導パスが広いためであると考えられる。
【産業上の利用可能性】
【０１０７】
本開示の固体電解質材料は、例えば、全固体リチウムイオン二次電池において利用される。
【符号の説明】
【０１０８】
１００  固体電解質粒子
１０１  固体電解質材料の粉末
２０１  正極
２０２  電解質層
２０３  負極
２０４  正極活物質粒子
２０５  負極活物質粒子
３００  加圧成形ダイス
３０１  パンチ上部
３０２  枠型
３０３  パンチ下部
１０００  電池
【図１】
2020137355.tif 000004
【図２】
2020137355.tif 000005
【図３】
2020137355.tif 000006
【図４】
2020137355.tif 000007
【図５】
2020137355.tif 000008
【図６】
2020137355.tif 000009
【手続補正書】
【提出日】令和3年3月12日(2021.3.12)
【手続補正１】
【補正対象書類名】特許請求の範囲
【補正対象項目名】全文
【補正方法】変更
【補正の内容】
【特許請求の範囲】
【請求項１】
骨格構造およびイオン伝導種を含む結晶構造を有し、
前記骨格構造は、複数の多面体が頂点を共有して直線的に接続されてなる一次元鎖を含み、
各前記複数の多面体は、少なくとも１種のカチオンおよび少なくとも１種のアニオンを含む、
固体電解質材料。
【請求項２】
前記多面体は、八面体である、
請求項１に記載の固体電解質材料。
【請求項３】
前記頂点に配置されている元素は、１種のアニオンである、
請求項１または２に記載の固体電解質材料。
【請求項４】
前記多面体は、２種以上のアニオンを含む、
請求項１から３のいずれか一項に記載の固体電解質材料。
【請求項５】
前記多面体は、Ｎｂ、Ｔａ、およびＰからなる群より選択される少なくとも１種のカチオンと、Ｏ、Ｆ、Ｃｌ、Ｂｒ、およびＩからなる群より選択される少なくとも１種のアニオンとからなる、
請求項１から４のいずれか一項に記載の固体電解質材料。
【請求項６】
前記イオン伝導種は、リチウムイオンである、
請求項１から５のいずれか一項に記載の固体電解質材料。
【請求項７】
前記骨格構造は、前記複数の多面体が頂点のみを共有して直線的に接続されてなる一次元鎖を含む、
請求項１に記載の固体電解質材料。
【請求項８】
前記骨格構造は、前記複数の多面体が頂点を共有して直線的に接続されてなる一次元鎖からなる、
請求項１に記載の固体電解質材料。
【請求項９】
正極、
負極、および
前記正極および前記負極の間に配置されている電解質層、を備え、
前記正極、前記負極、および前記電解質層からなる群より選択される少なくとも１つは、請求項１から８のいずれか一項に記載の固体電解質材料を含有する、
電池。
【国際調査報告】
2020137355.tif 000010
2020137355.tif 000011
2020137355.tif 000012
2020137355.tif 000013